(57)【要約】【課題】  サーマルショックで歪応力が生じても、防食材に割れの起点となる破断が発生しない端子付き電線およびワイヤハーネスを提供する。【解決手段】  端子付き電線１０には、温度変化に対する耐久性が求められる。例えば、１２０℃×３０分と−４０℃×３０分のサイクルを５００サイクル繰り返すサーマルショック試験において、破損等がなく、品質を維持する必要がある。特に、高温時に可塑性が悪化し、特に低温時において、割れが生じるおそれがある。サーマルショック試験後において、前述したような割れが生じないようにするためには、サーマルショック試験後における−４０℃における防食材１７の引張破断伸びが３０％以上であることが望ましい。【選択図】図２
2018170160.tif 000002
【特許請求の範囲】
【請求項１】
被覆導線と端子とが接続される端子付き電線であって、
前記被覆導線は、被覆部と、前記被覆部の先端から露出する導線とを具備し、
前記端子の圧着部は、前記導線が圧着される導線圧着部と、前記被覆部が圧着される被覆圧着部とを具備し、
少なくとも前記被覆圧着部よりも先端側を覆うように防食材が配置されており、
１２０℃×３０分と−４０℃×３０分のサイクルを５００サイクル繰り返すサーマルショック試験後の−４０℃における前記防食材の引張破断伸びが３０％以上であることを特徴とする端子付き電線。
【請求項２】
前記サーマルショック試験後の前記防食材に対して、−４０℃における引張伸びが３０％となる引張応力を、前記サーマルショック試験後の前記被覆部に対して、−４０℃においてかけた際に、前記被覆部の引張伸びが１％以上であることを特徴とする請求項１記載の端子付き電線。
【請求項３】
前記サーマルショック試験後の前記防食材の−４０℃における縦弾性率が、前記サーマルショック試験後の前記被覆部の−４０℃における縦弾性率以下であることを特徴とする請求項１または請求項２に記載の端子付き電線。
【請求項４】
前記サーマルショック試験後の前記防食材の−４０℃におけるデュロメータ硬度が、前記サーマルショック試験後の前記被覆部の−４０℃におけるデュロメータ硬度以下であることを特徴とする請求項１から請求項３のいずれかに記載の端子付き電線。
【請求項５】
前記被覆部が、軟質ＰＶＣであることを特徴とする請求項１から請求項４のいずれかに記載の端子付き電線。
【請求項６】
前記導線が露出する前記被覆部の先端において、前記被覆部を覆う前記防食材の厚みが、前記端子の厚みの０．２倍以上であることを特徴とする請求項１から請求項５のいずれかに記載の端子付き電線。
【請求項７】
前記導線が露出する前記被覆部の先端において、前記被覆部を覆う前記防食材の厚みが、前記被覆部の厚みの０．１倍以上であることを特徴とする請求項１から請求項６のいずれかに記載の端子付き電線。
【請求項８】
請求項１から請求項７のいずれかに記載の端子付き電線が複数本束ねられたことを特徴とするワイヤハーネス。
【発明の詳細な説明】
【技術分野】
【０００１】
本発明は、被覆導線と端子とが接続される端子付き電線およびワイヤハーネスに関するものである。
【背景技術】
【０００２】
従来、自動車、ＯＡ機器、家電製品等の分野では、電力線や信号線として、電気導電性に優れた銅系材料からなる電線が使用されている。特に、自動車分野においては、車両の高性能化、高機能化が急速に進められており、車載される各種電気機器や制御機器が増加している。したがって、これに伴い、使用される端子付き電線も増加する傾向にある。
【０００３】
一方、環境問題が注目される中、自動車の軽量化が要求されている。したがって、ワイヤハーネスの使用量増加に伴う重量増加が問題となる。このため、従来使用されている銅線に代えて、軽量なアルミニウム電線が注目されている。
【０００４】
ここで、このような電線同士を接続する際や機器類等の接続部においては、接続用端子が用いられる。しかし、アルミニウム電線を用いた端子付き電線であっても、接続部の信頼性等のため、端子部には、電気特性に優れる銅が使用される場合がある。このような場合には、アルミニウム電線と銅製の端子とが接合されて使用される。
【０００５】
しかし、異種金属を接触させると、標準電極電位の違いから、いわゆる電食が発生する恐れがある。特に、アルミニウムと銅との標準電極電位差は大きいため、接触部への水の飛散や結露等の影響により、電気的に卑であるアルミニウム側の腐食が進行する。このため、接続部における電線と端子との接続状態が不安定となり、接触抵抗の増加や線径の減少による電気抵抗の増大、更には断線が生じて電装部品の誤動作、機能停止に至る恐れがある。
【０００６】
このため、電線と端子との接続部を樹脂部材で被覆する方法が提案されている。例えば、圧着部内に電線の端部を挿入した後、該圧着部をかしめ加工により圧着して電線と端子とを接続し、接続部が、防食材料である樹脂部材で被覆される（例えば、特許文献１参照）。
【先行技術文献】
【特許文献】
【０００７】
【特許文献１】特開２０１４−１２０２８２号公報
【発明の概要】
【発明が解決しようとする課題】
【０００８】
しかしながら、端子付き電線が加熱または冷却によって急激な温度変化にさらされると、電線被覆や端子、導線などとの線膨張係数の違いにより、防食材に冷熱サイクルによる熱収縮の繰り返しによる応力が生じる。また、温度変化による樹脂の可塑剤の抜けなどによる応力も生じる。
【０００９】
特に、電線被覆部の剥ぎ取り際では、端子付き電線の外径がハウジングに収まる大きさに制約されることから、防食材を薄くする必要があり、薄い部分に応力が集中しやすい。また、過酷な温度環境下では、これらの応力により、防食材に亀裂が発生し、成長し、最終的に割れに至るおそれがある。
【００１０】
本発明は、前述した問題点に鑑みてなされたもので、サーマルショック試験で歪応力が生じても、防食材に割れの起点となる破断が発生しにくい端子付き電線およびワイヤハーネスを提供することを目的とする。
【課題を解決するための手段】
【００１１】
前述した目的を達成するために第１の発明は、被覆導線と端子とが接続される端子付き電線であって、前記被覆導線は、被覆部と、前記被覆部の先端から露出する導線とを具備し、前記端子の圧着部は、前記導線が圧着される導線圧着部と、前記被覆部が圧着される被覆圧着部とを具備し、少なくとも前記被覆圧着部よりも先端側を覆うように防食材が配置されており、１２０℃×３０分と−４０℃×３０分のサイクルを５００サイクル繰り返すサーマルショック試験後の−４０℃における前記防食材の引張破断伸びが３０％以上であることを特徴とする端子付き電線である。
【００１２】
また、前記サーマルショック試験後の前記防食材に対して、−４０℃における引張伸びが３０％となる引張応力を、前記サーマルショック試験後の前記被覆部に対して、−４０℃においてかけた際に、前記被覆部の引張伸びが１％以上であることが望ましい。
【００１３】
また、前記サーマルショック試験後の前記防食材の−４０℃における縦弾性率が、前記サーマルショック試験後の前記被覆部の−４０℃における縦弾性率以下であることが望ましい。
【００１４】
前記サーマルショック試験後の前記防食材の−４０℃におけるデュロメータ硬度が、前記サーマルショック試験後の前記被覆部の−４０℃におけるデュロメータ硬度以下であることが望ましい。
【００１５】
また、前記被覆部が、軟質ＰＶＣであってもよい。
【００１６】
また、前記導線が露出する前記被覆部の先端において、前記被覆部を覆う前記防食材の厚みが、前記端子の厚みの０．２倍以上であることが望ましい。
【００１７】
前記導線が露出する前記被覆部の先端において、前記被覆部を覆う前記防食材の厚みが、前記被覆部の厚みの０．１倍以上であることが望ましい。
【００１８】
第１の発明によれば、１２０℃×３０分と−４０℃×３０分のサイクルを５００サイクル繰り返すサーマルショック試験後の−４０℃における防食材の引張破断伸びが３０％以上であるため、サーマルショック試験後の、特に低温での防食材の引張破断伸びが大きく、サーマルショックで歪応力が生じた場合にも、防食材に割れの起点となる破断が発生しない。
【００１９】
また、サーマルショック試験後の防食材に対して、−４０℃における引張伸びが３０％となる引張応力を、サーマルショック試験後の被覆部に対して、−４０℃においてかけた際に、被覆部の引張伸びが１％以上であれば、被覆部の引張伸びが大きいことから、被覆部が伸びて防食材に加わる応力が小さくなり、防食材が割れにくくなる。
【００２０】
また、サーマルショック試験後の防食材の−４０℃における縦弾性率が、サーマルショック試験後の被覆部の−４０℃における縦弾性率以下であれば、熱収縮によって防食材に加わる応力が小さくなり、防食材が割れにくくなる。
【００２１】
また、サーマルショック試験後の防食材の−４０℃におけるデュロメータ硬度が、サーマルショック試験後の被覆部の−４０℃におけるデュロメータ硬度以下であれば、防食材が柔らかいため、応力が分散し、防食材が割れにくくなる。
【００２２】
また、被覆部が、高い柔軟性を有する軟質ＰＶＣであれば、被覆部が伸びて防食材に加わる応力が小さくなり、防食材が割れにくくなる。
【００２３】
また、導線が露出する被覆部の先端において、被覆部を覆う防食材の厚みが、端子の厚みの０．２倍以上であれば、被覆部の剥ぎ取り際における防食材の厚みが確保されるので、被覆部と防食材との界面に亀裂が生じても、導線が露出することがない。
【００２４】
同様に、導線が露出する前記被覆部の先端において、被覆部を覆う防食材の厚みが、被覆部の厚みの０．１倍以上であれば、被覆部の剥ぎ取り際における防食材の厚みが確保されるので、被覆部と防食材との界面に亀裂が生じても、導線が露出することがない。
【００２５】
第２の発明は、第１の発明のいずれかの端子付き電線が複数本束ねられたことを特徴とするワイヤハーネスである。
【００２６】
第２の発明によれば、第１の発明のいずれかの端子付き電線を複数本束ねてワイヤハーネスとすることにより、第１の発明と同様の効果が得られる。
【発明の効果】
【００２７】
本発明によれば、サーマルショックで歪応力が生じても、防食材に割れの起点となる破断が発生しない端子付き電線およびワイヤハーネスを提供することができる。
【図面の簡単な説明】
【００２８】
【図１】端子付き電線１０を示す斜視図。
【図２】端子付き電線１０を示す断面図。
【図３】図２のＡ部拡大図。
【図４】（ａ）〜（ｄ）は被覆部１５の変形に伴う防食材１７への応力を示す図で、（ａ）は、定常状態を示す図、（ｂ）は、高温時に被覆部１５が膨張した状態を示す図、（ｃ）は、低温時に被覆部１５が収縮した状態を示す図、（ｄ）は、（ｃ）の状態で防食材１７と被覆部１５との間に割れが生じた状態を示す図。
【図５】鉛筆硬度を測定する方法を示す図。
【図６】端子付き電線１０の試験方法を示す図。
【発明を実施するための形態】
【００２９】
以下、図面を参照しながら、本発明の実施形態について説明する。図１は、端子付き電線１０を示す斜視図であり、図２は断面図である。なお、図１は、防食材１７の一部を透視した図である。端子付き電線１０は、端子１と被覆導線１１が接続されて構成される。端子１は、オープンバレル型であり、銅もしくは黄銅などの銅合金あるいはそれらにスズなどがめっきされたものが使用される。端子１には被覆導線１１が接続される。
【００３０】
被覆導線１１は、アルミニウム線またはアルミニウム合金線である導線１３と、導線１３を被覆する被覆部１５からなる。すなわち、被覆導線１１は、被覆部１５と、その先端から露出する導線１３とを具備する。導線１３は、例えば、複数の素線が撚り合わせられた撚り線である。また、被覆部１５は、例えば軟質ＰＶＣである。
【００３１】
端子本体３は、所定の形状の板状素材を、断面が矩形の筒体に形成したものである。端子本体３は、内部に、板状素材を矩形の筒体内に折り込んで形成される弾性接触片を有する。端子本体３は、前端部から雄型端子などが挿入されて接続される。なお、以下の説明では、端子本体３が、雄型端子等の挿入タブ（図示省略）の挿入を許容する雌型端子である例を示すが、本発明において、この端子本体３の細部の形状は特に限定されない。例えば、雌型の端子本体３に代えて例えば雄型端子の挿入タブを設けてもよいし、丸型端子のようなボルト締結部を設けても良い。
【００３２】
圧着部５は、被覆導線１１と圧着される部位であり、圧着前においては、端子１の長手方向に垂直な断面形状が略Ｕ字状のバレル形状を有する。端子１の圧着部５は、被覆導線１１の先端側に被覆部１５から露出する導線１３を圧着する導線圧着部７と、被覆導線１１の被覆部１５を圧着する被覆圧着部９とからなる。
【００３３】
なお、導線圧着部７の内面の一部には、周方向に、図示を省略したセレーションが設けられる。このようにセレーションを形成することで、導線１３を圧着した際に、導線１３の表面の酸化膜を破壊しやすく、また、導線１３との接触面積を増加させることができる。
【００３４】
被覆導線１１の先端は、被覆部１５が剥離され、内部の導線１３が露出する。被覆導線１１の被覆部１５は、端子１の被覆圧着部９によって圧着される。また、被覆部１５が剥離されて露出する導線１３は、導線圧着部７により圧着される。導線圧着部７において、導線１３と端子１とが電気的に接続される。なお、被覆部１５の端面は、被覆圧着部９と導線圧着部７の間に位置する。
【００３５】
本発明では、少なくとも、被覆部１５から露出する導線１３が、防食材１７で覆われる。すなわち、少なくとも被覆圧着部９よりも先端側の被覆部１５および導線１３が防食材１７によって被覆され、導線１３は、防食材１７によって外部に露出しない。防食材１７は、例えば、シリコーンアクリレート、ウレタンアクリレート、アクリルアクリレートなどの紫外線硬化樹脂である。
【００３６】
図３は、図２のＡ部拡大概念図である。前述したように、防食材１７は、被覆圧着部９の先端から露出する被覆導線１１を覆うように設けられる。ここで、被覆部１５の先端部の、導線１３の露出部との境界部において、防食材１７の厚み（図中Ｄ）が薄くなる。これは、例えば、端子をハウジングに収めるため、防食材１７の厚みを薄くする必要があるためである。
【００３７】
この際、被覆部１５の先端部において、被覆部１５を覆う防食材１７の厚みは、端子１の厚み（例えば図の厚さＢ。より正確には、圧着部５以外の部位における端子１の厚み）の０．２倍以上であることが望ましい。また、同様に、導線１３が露出する被覆部１５の先端における被覆部１５を覆う防食材１７の厚みが、被覆部１５の厚み（例えば図の厚さＥ）の０．１倍以上であることが望ましい。防食材１７の厚みが薄くなると、後述するサーマルショック試験時に、割れが防食材１７の外面に生じるおそれがあるためである。
【００３８】
次に、サーマルショック試験について説明する。例えば自動車等に用いられる端子付き電線１０には、温度変化に対する耐久性が求められる。例えば、１２０℃×３０分と−４０℃×３０分のサイクルを５００サイクル繰り返すサーマルショック試験において、破損等がなく、品質を維持する必要がある。
【００３９】
このようなサーマルショック試験によれば、端子付き電線１０を構成する各部材の線膨張係数の差によって、各部材間の界面で応力が生じる。このため、この繰り返しの応力に耐える必要がある。また、材料によっては、高温時に、可塑剤の抜けが生じる場合がある。このような場合には、高温時に可塑性が悪化し、特に低温時において、割れが生じるおそれがある。
【００４０】
図４（ａ）〜図４（ｄ）は、前述した被覆部１５の先端部近傍において、繰り返しの応力によって防食材１７に割れが生じる状態を示す概念図である。図４（ａ）は、常温時における被覆部１５と防食材１７を示す図である。ここで、前述したように、被覆部１５は、例えば軟質ＰＶＣであり、防食材１７は、例えばシリコーンアクリレート、ウレタンアクリレート、アクリルアクリレートなどの紫外線硬化樹脂である。この場合、防食材１７の線膨張係数よりも、被覆部１５の線膨張係数が大きい。
【００４１】
このため、高温時には、図４（ｂ）に示すように、防食材１７に対して被覆部１５の膨張量が大きくなる。例えば、上部を基準とすれば、被覆部１５は、防食材１７に対して、下方向に膨張する。このため、被覆部１５と接触する防食材１７には、下方向の引張応力が発生する（図中Ｆ）。
【００４２】
一方、低温時には、図４（ｃ）に示すように、防食材１７に対して被覆部１５の収縮量が大きくなる。例えば、上部を基準とすれば、被覆部１５は、防食材１７に対して、上方向に収縮する。このため、被覆部１５と接触する防食材１７には、上方向の圧縮応力が発生する（図中Ｇ）。
【００４３】
このような繰り返しの応力を受けると、図４（ｄ）に示すように、特に低温時における弾性変形量が小さくなる条件において、防食材１７と被覆部１５との間に割れが生じるおそれがある。この際、防食材１７の厚みが十分でないと、このような割れが生じた際に、割れが外面にまで伝播し、防食性を悪化させる恐れがある。したがって、防食材１７の厚みは、前述したように、所定値以上であることが望ましい。
【００４４】
なお、サーマルショック試験後において、前述したような割れが生じないようにするためには、サーマルショック試験後における−４０℃における防食材１７の引張破断伸びが３０％以上であることが望ましい。低温時の引張破断伸びが十分に大きければ、割れが生じにくい。ここで、防食材１７の引張破断伸びは、防食材１７と同じ材質の２００μｍ厚さのシート状の硬化物を用い、上記サーマルショック試験後に、ＪＩＳ  Ｋ６２５１に準じて測定される。
【００４５】
なお、防食材１７の材質としては、常温で引張破断伸びが１００％以上であることが望ましい。常温での引張破断伸びは、前述した２００μｍ厚さの試験材を用いて、ＪＩＳ  Ｋ６２５１に準じて２５℃における引張破断伸びを測定することで得ることができる。
【００４６】
また、サーマルショック試験後の防食材１７に対して、−４０℃における引張伸びが３０％となる引張応力を、サーマルショック試験後の被覆部１５に対して、−４０℃においてかけた際に、被覆部１５の引張伸びが１％以上であるが望ましい。測定方法は、まず、前述したサーマルショック試験後の防食材１７の試験片の引張破断伸び測定時に、−４０℃における引張破断伸びが３０％となる際の引張応力を測定する。次に、被覆部１５の材質の試験片で、同様のサーマルショック試験を行い、−４０℃において、前述した引張応力を付与し、その際の引張伸びを測定し、この値が１％以上となればよい。
【００４７】
このように、サーマルショック試験後の低温時において、被覆部１５の変形が容易であれば、被覆部１５の変形によって、防食材１７に加わる応力を低減することができる。このため、防食材１７の割れの発生を抑制することができる。
【００４８】
また、同様に、サーマルショック試験後の防食材１７の−４０℃における縦弾性率は、サーマルショック試験後の被覆部１５の−４０℃における縦弾性率以下であることが望ましい。すなわち、前述したサーマルショック試験後の被覆部１５および防食材１７のそれぞれの試験片について、−４０℃における縦弾性率を測定し、防食材１７の縦弾性率の方が小さいことが望ましい。
【００４９】
このように、サーマルショック試験後の低温時において、防食材１７が、被覆部１５に対して容易に変形することで、防食材１７に加わる応力を低減することができる。このため、防食材１７の割れの発生を抑制することができる。
【００５０】
また、同様に、サーマルショック試験後の防食材１７の−４０℃におけるデュロメータ硬度が、サーマルショック試験後の被覆部１５の−４０℃におけるデュロメータ硬度以下であることが望ましい。すなわち、前述したサーマルショック試験後の被覆部１５および防食材１７のそれぞれの試験片について、−４０℃におけるデュロメータ硬度を測定し、防食材１７のデュロメータ硬度の方が小さいことが望ましい。
【００５１】
なお、デュロメータ硬度の測定に際し、ＪＩＳＫ６２５３−３に記載のデュロメータ硬度計は、針が２．５ｍｍ（タイプＡＭは１．２５ｍｍ）であり、試験片は、厚さ６ｍｍ、（タイプＡＭは２ｍｍ）などの規定があるが、本実施形態では、例えば０．２ｍｍ厚さの試験片を用い、それぞれの試験片を同一条件で評価した結果を比較することで、測定することができる。
【００５２】
また、デュロメータ硬度に代えて、鉛筆硬度試験を行い、上記条件の鉛筆硬度を比較してもよい。図４は、鉛筆硬度試験装置２０を示す図である。鉛筆硬度試験は、ＪＩＳ  Ｋ  ５６００−５−４：１９９９（塗料一般試験方法：引っかき硬度（鉛筆法））で規定される鉛筆硬度試験方法に基づいて行われる。
【００５３】
鉛筆硬度試験装置２０は、車輪２２を有する本体部２１と、当該本体部２１に取り付けられる鉛筆２３とを備えている。本体部２１は、鉛筆２３を所定の角度を維持するように保持し、車輪２２を介して所定の速度で走行する走行体である。鉛筆２３は、芯部２４を有する。
【００５４】
例えば、防食材１７の硬度を測定する場合には、本体部２１の走行面と同一面に防食材１７が露出するように配置し、本体部２１が走行して、芯部２４が防食材１７の表面に押し当てられた際に、当該防食材１７の表面に傷（損傷）が付くかどうかで評価する。この際、防食材１７の表面に損傷が存在しない、最も堅い芯部２４の鉛筆硬度（６Ｂ（柔らかい）、５Ｂ、４Ｂ、……、４Ｈ、５Ｈ、６Ｈ（硬い））で、硬度が評価される。
【００５５】
このように、前述したサーマルショック試験後の被覆部１５および防食材１７のそれぞれの試験片について、−４０℃における鉛筆硬度を測定し、防食材１７の鉛筆硬度の方が小さいことが望ましい。
【００５６】
このように、サーマルショック試験後の低温時において、防食材１７を軟らかいものとすることで、防食材１７に加わる応力が分散し、防食材１７の割れの発生を抑制することができる。
【００５７】
ここで、このような被覆部１５と防食材１７の各物性は、それぞれ、ポリマーの種類、重合度、可塑剤、充填剤などの配合量を適宜変更することで、調整することができる。
【００５８】
なお、引張破断伸びや縦弾性率などを評価する引張試験は、−４０℃の恒温槽内で行うが、−４０℃においてデュロメータ硬度や鉛筆硬度試験を行う場合には、試験片等を−４０℃に維持した後、恒温槽等から試験片等を取り出して、所定時間以内に試験を行うことで評価してもよい。
【００５９】
以上説明したように、本実施形態によれば、防食材１７によって、端子１と被覆導線１１との接続部を覆うため、効率良く防食効果を得ることができる。また、サーマルショック試験後の低温時における防食材１７の引張破断伸びが十分高いため、防食材１７の割れを抑制することができる。なお、前述した実施形態では、防食材１７の線膨張係数よりも、被覆部１５の線膨張係数が大きい場合を説明したが、防食材１７の線膨張係数よりも、被覆部１５の線膨張係数が小さくても、上述したように、サーマルショック試験後の低温時における防食材１７の引張破断伸びが十分高ければ、防食材１７の割れが、外面にまで伝播して止水性が悪化することを抑制することができる。
【００６０】
また、サーマルショック試験後の低温時における被覆部１５の引張伸びが十分高いため、被覆部１５が変形して防食材１７にかかる応力を低減することができる。このため、防食材１７の割れを低減することができる。
【００６１】
また、サーマルショック試験後の低温時における防食材１７の縦弾性率が被覆部の縦弾性率以下であるため、防食材１７への応力が分散されて防食材１７にかかる応力を低減することができる。同様に、サーマルショック試験後の低温時における防食材１７の硬度が被覆部の硬度以下であるため、防食材１７への応力が分散されて防食材１７にかかる応力を低減することができる。
【００６２】
また、被覆部１５の先端における防食材１７の厚みが、所定以上であるため、防食材１７の割れが外面に伝播しにくい。
【００６３】
なお、本発明にかかる端子付き電線１０を複数本束ねてワイヤハーネスとして使用することもできる。
【実施例】
【００６４】
各種条件の防食材が塗布された端子付き電線を製造し、サーマルショック試験後の防食材の割れの有無を目視にて評価した。なお、被覆導線は、２．５ｓｑサイズとした。サーマルショック試験は、１２０℃×３０分〜−４０℃×３０分を５００サイクルとした。各種条件および評価結果を表１に示す。
【００６５】
【表１】
2018170160.tif 000003
【００６６】
防食材の引張破断伸び（表中＊１）は、防食材と同一材質の０．２ｍｍ厚のシートを作成し、サーマルショック試験後の−４０℃において、ＪＩＳ  Ｋ６２５１に準じて評価した。また、防食材の３０％引張応力（表中＊２）は、前述した引張破断伸びを測定する際に、引張伸びが３０％となる際の応力を求めた。防食材の厚みｔ１（表中＊３）は、端子付き電線の被覆部先端部（被覆除去部との境界部）における最小厚みである。
【００６７】
被覆部の引張伸び（表中＊４）は、被覆部と同一材質の０．２ｍｍ厚のシートを作成し、前述したサーマルショック試験後の−４０℃における防食材の引張伸びが３０％となる際の応力を、サーマルショック試験後の被覆部のシートに−４０℃において付与し、その際の引張伸びを求めた。
【００６８】
被覆部の厚みｔ２は、端子付き電線の被覆部の厚み（圧着部以外の部位における厚み）である。また、端子の厚みｔ３は、端子付き電線の端子の板厚（圧着部以外の部位における板厚）である。
【００６９】
耐サーマルショック性の評価は、サーマルショック試験実施後の端子付電線の各サンプルについて、外観観察で防食材に割れがないものを「○」とし、わずかなヒビはあっても導線が露出しないものを「△」とし、割れにより導線が露出したものを「×」とした。
【００７０】
Ｎｏ．１〜Ｎｏ．８は、サーマルショック試験後の−４０℃における防食材の引張破断伸びが３０％以上であるため、サーマルショック試験後の防食材の外観観察において、導線が露出するような貫通する割れが発生しておらず、耐サーマルショック性は合格であった。
【００７１】
一方、Ｎｏ．９は、サーマルショック試験後の−４０℃における防食材の引張破断伸びが３０％以下であるため、サーマルショック試験後の防食材の外観観察において、割れが発生し、耐サーマルショック性は不合格であった。
【００７２】
また、Ｎｏ．７と、Ｎｏ．１０およびＮｏ．１１とを比較すると、Ｎｏ．７は、前述したサーマルショック試験後の−４０℃における防食材の引張伸びが３０％となる際の応力を、サーマルショック試験後の−４０℃における被覆部のシートに付与した際の引張伸びが１％以上であるため、耐サーマルショック性は合格であったが、Ｎｏ．１０、Ｎｏ．１１は、同引張伸びが１％未満であったため、耐サーマルショック性が不合格であった。
【００７３】
また、Ｎｏ．７と、Ｎｏ．１２およびＮｏ．１３とを比較すると、Ｎｏ．７は、防食材の厚みが、被覆部の厚みの１０％以上であるため、耐サーマルショック性は合格であったが、Ｎｏ．１２、Ｎｏ．１３は、防食材の厚みが、被覆部の厚みの１０％未満であるため、耐サーマルショック性が不合格であった。特に、Ｎｏ．１３は、防食材の厚みが、被覆部の厚みの１０％未満であるため、耐サーマルショック性が不合格であった。
【００７４】
次に、各端子付き電線について、塩水浸漬腐食試験を行った。図６は、試験方法を示す図である。まず、水槽３１に塩水３３を貯留し、端子付き電線１０（端子１）を浸漬した後、端子−電線間の抵抗変動を測定することで評価を行った。塩水３３の濃度は、ＮａＣｌ３．０±０．５％とした。また、端子１の浸漬深さは３００±１０ｍｍとした。また、水没時間は２４時間とし、水没後６０±５℃で、９５±５％ＲＨ雰囲気に４８時間の環境（いわゆる湿熱環境）で放置した後に、抵抗を測定し、塩水浸漬前の抵抗と比較した。なお、抵抗変動が、１．５ｍΩ以下のものを合格とした。
【００７５】
Ｎｏ．１〜Ｎｏ．８は、抵抗変動が１．５ｍΩ以下であり合格であったが、Ｎｏ．９〜Ｎｏ．１３は、抵抗変動が１．５ｍΩを超え、不合格であった。
【００７６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７７】
１………端子
３………端子本体
５………圧着部
７………導線圧着部
９………被覆圧着部
１０………端子付き電線
１１………被覆導線
１３………導線
１５………被覆部
１７………防食材
２０………鉛筆硬度試験装置
２１………本体部
２２………車輪
２３………鉛筆
３１………水槽
３３………塩水
【図１】
2018170160.tif 000004
【図２】
2018170160.tif 000005
【図３】
2018170160.tif 000006
【図４】
2018170160.tif 000007
【図５】
2018170160.tif 000008
【図６】
2018170160.tif 000009